(57)【要約】  【課題】透明性が改良された無機質膜−基板複合材料及びその製造方法を提供する。   【解決手段】  基板上に、０．１５μｍ以下の微粒子を殆ど含まない０．２〜２μｍ以下の脆性無機質微粒子のエアロゾルを吹き付けるエアロゾルデポジション法＜ＡＤ法＞により、無機質膜を形成した複合材料であって、無機質膜が可視光線部において透過率８５％以上であることを特徴とする無機質膜−基板複合材料。 【選択図】図７
2006130703.tif 000002
【特許請求の範囲】
【請求項１】
基板上に、０．１５μｍ以下の微粒子を殆ど含まない０．２〜２μｍ以下の脆性無機質微粒子のエアロゾルを吹き付けるエアロゾルデポジション法＜ＡＤ法＞により、無機質膜を形成した複合材料であって、無機質膜が可視光線部において透過率８５％以上であることを特徴とする無機質膜−基板複合材料。
【請求項２】
基板が、ガラス又は、ポリエ−テルサルフォン（ＰＥＳ）、ポリカーボネート（ＰＣ）、ナイロン（６Ｎ）、ポリプロピレン（ＰＰ）、ポリイミド（PＩ）、ポリエチレン（ＰＥ）、テフロン（登録商標）（４Ｆ）、エービーエス（ＡＢＳ）、アクリル（ＡＣＲ）、ポリエチレンテレフタレート（ＰＥＴ）、ポリオキシメチレン（ＰＯＭ）からなる群より選ばれる合成樹脂である請求項１に記載した無機質膜−基板複合材料。
【請求項３】
脆性無機質微粒子が、アルミナ、チタニア、ジルコニア（ＹＳＺ、ＺｒＯ２）、ＳｉＯ２、ＭｇＢ２、ＣｅＦ２、ＣｏＯ、ＮｉＯ、ＭｇＯ、窒化珪素、窒化アルミニウム、炭化珪素、アパタイトらなる群より選ばれる無機質微粒子である請求項１に記載した無機質膜−基板複合材料。
【請求項４】
脆性無機質微粒子が、回転数：１００−４００ｒｐｍ、ボール量４００−６００ｇ、脆性無機質微粒子７０−１５０ｇでミリング時間６０分〜４２０分処理して得られる脆性無機質微粒子である請求項１ないし請求項３のいずれかひとつに記載された無機質膜−基板複合材料。
【請求項５】
圧力が１ｋPa以下の低真空状態のチャンバーで、脆性無機質微粒子をガス中に分散させたエアロゾルを、ノズル先端から基板に亜音速から音速程度で吹き付けて基板上に脆性無機質微粒子からなる被膜を形成する複合構造物を作製方法であって、前記ノズル先端から噴射されるエアロゾルの温度を室温より高く制御することを特徴とする無機質膜−基板複合材料の製造方法。
【請求項６】
前記エアロゾル温度は、５０℃以下の低温で行うことを特徴とする請求項５記載の無機質膜−基板複合材料の製造方法。
【請求項７】
エアロゾルのキャリアガスとして窒素ガスを用いることを特徴とする請求項５又は請求項６に記載した無機質膜−基板複合材料の製造方法。
【発明の詳細な説明】
【技術分野】
【０００１】
本発明は、透明性が改良された無機質膜−基板複合材料及びその製造方法に関し、とくにアルミナ微粒子による透明性が改良されたアルミナ被膜−合成樹脂基板複合材料、透明性が改良されたアルミナ被膜−ガラス基板複合材料に関する。
【背景技術】
【０００２】
従来、脆性材料の微粒子をガス中に分散させたエアロゾルをノズル先端から基材に高速で吹き付けて基材上に脆性材料微粒子からなる構造物を形成する複合構造物を作製方法であって、前記ノズル先端から噴射されるエアロゾルのガスによる加熱や基板加熱による基板の軟化処理を行うことなどを特徴とする複合構造物の作製方法（以下エアロゾルデポジション法＜ＡＤ法＞という）は知られている（特許文献１参照）。
また、脆性材料焼成体の表面に脆性材料からなる多結晶構造物が形成された脆性材料複合構造物であり、前記脆性材料焼成体の平均結晶粒径ｄ１と前記多結晶構造物の平均結晶粒径ｄ２の間にはｄ１＞ｄ２の関係があり、前記多結晶構造物を構成する結晶は実質的に結晶配向性がなく、また前記多結晶構造物の結晶同士の界面にはガラス層からなる粒界層が実質的に存在しないことを特徴とする脆性材料複合構造物も知られている（特許文献２参照）。
さらに、本発明者等よる、機械的衝撃力印加による前処理行程と、熱処理行程とを脆性材料微粒子の前処理行程として併用することで得られる脆性材料微粒子を用いると、常温程度の低温においてもエアロゾルデポジション法＜ＡＤ法＞が行え、基板に高い成膜速度、成形性と優れた膜密度の成膜が行え、理想的な複合材料を実現でき、優れた特性の複合材料が得られる基板に高速セラミックスコーティングを行う技術は、すでに特許出願している（特許文献３参照）。
しかし、低温においてもエアロゾルデポジション法＜ＡＤ法＞が行えるが、アルミナ（α−Ａｌ２Ｏ３）、チタニア、ジルコニア（ＹＳＺ、ＺｒＯ２）、ＳｉＯ２、ＭｇＢ２、ＣｅＦ２、ＣｏＯ、ＮｉＯ、ＭｇＯ、窒化珪素、窒化アルミニウム、炭化珪素、アパタイトなどの脆性材料微粒子を用いて、プラスチックス基板にエアロゾルデポジション法＜ＡＤ法＞を適用しても、プラスチックス基板上にできるコーティング膜は、いずれも不透明であり、透明なコーティング膜は得られていない。
【特許文献１】特開２００３−３４００３号公報
【特許文献２】特開２００２−３０９３８３号公報
【特許文献３】特願２００２−３０９３８３
【発明の開示】
【発明が解決しようとする課題】
【０００３】
本発明は、雰囲気温度がプラスチック基板の溶融温度以下、好ましくは５０℃以下の常温で行えるエアロゾルデポジション法により得られ、かつ、従来技術では達成できなかった透過率を有するエアロゾルデポジション法によるコーティング膜及びその製造方法を提供する。
【課題を解決するための手段】
【０００４】
すなわち、本発明は、基板上に、０．１５μｍ以下の微粒子を殆ど含まない０．２〜２μmの脆性無機質微粒子のエアロゾルを吹き付けるエアロゾルデポジション法＜ＡＤ法＞により、無機質膜を形成した複合材料であって、無機質膜が可視光線部において透過率８５％以上であることを特徴とする無機質膜−基板複合材料である。
また、本発明においては、基板を、ガラス又は、ポリエ−テルサルフォン（ＰＥＳ）、ポリカーボネート（ＰＣ）、ナイロン（６Ｎ）、ポリプロピレン（ＰＰ）、ポリイミド（PＩ）、ポリエチレン（ＰＥ）、テフロン（登録商標）（４Ｆ）、エービーエス（ＡＢＳ）、アクリル（ＡＣＲ）、ポリエチレンテレフタレート（ＰＥＴ）、ポリオキシメチレン（ＰＯＭ）からなる群より選ばれる合成樹脂とすることができる。
さらに、本発明においては、脆性無機質微粒子を、アルミナとくにアルファーアルミナ（α−Ａｌ２Ｏ３）、チタニア、ジルコニア（ＹＳＺ、ＺｒＯ２）、ＳｉＯ２、ＭｇＢ２、ＣｅＦ２、ＣｏＯ、ＮｉＯ、ＭｇＯ、窒化珪素、窒化アルミニウム、炭化珪素、アパタイトらなる群より選ばれる無機質微粒子とすることができる。
また、本発明においては、脆性無機質微粒子を、回転数：１００−４００ｒｐｍ、ボール量４００−６００ｇ、脆性無機質微粒子７０−１５０ｇでミリング時間６０分〜４２０分処理して得られる脆性無機質微粒子を用いることができる。
本発明は視点を変えれば、圧力が１ｋPa以下の低真空状態のチャンバーで、脆性無機質微粒子をガス中に分散させたエアロゾルを、ノズル先端から基板に亜音速から音速程度で吹き付けて基板上に脆性無機質微粒子からなる被膜を形成する複合構造物を作製方法であって、前記ノズル先端から噴射されるエアロゾルの温度を室温より高く制御することを特徴とする無機質膜−基板複合材料の製造方法でもある。
前記エアロゾル温度は、５０℃以下の低温で行うことができる。
また、本発明は、エアロゾルのキャリアガスとして窒素ガスを用いることが望ましい。
【発明の効果】
【０００５】
本発明の基板上に、０．１５μｍ以下の微粒子を殆ど含まない０．２〜２μmの脆性無機質微粒子のエアロゾルを吹き付けるエアロゾルデポジション法＜ＡＤ法＞により、無機質膜を形成した複合材料であって、無機質膜が可視光線部において透過率８５％以上であることを特徴とする無機質膜−基板複合材料は、被膜が緻密で透明性が高く、装飾用、耐薬品用、耐天候用の基材として種々の用途に用いることができる。
【発明を実施するための最良の形態】
【０００６】
本発明において、使用されるエアロゾルデポジション装置の概略図を図１に示す。
本発明で用いる基板は、ガラス又は合成樹脂であれば何でも良いが、透明性の高いものがより望ましい。
本発明で用いるガラスとしては、ケイ酸ガラス、ソーダガラス、カリガラス、鉛ガラス、ホウケイ酸ガラス等が挙げられる。
本発明で用いる合成樹脂としては、何でも良いが、ポリエ−テルサルフォン（ＰＥＳ）、ポリカーボネート（ＰＣ）、ナイロン（６Ｎ）、ポリプロピレン（ＰＰ）、ポリイミド（PＩ）、ポリエチレン（ＰＥ）、テフロン（登録商標）（４Ｆ）、エービーエス（ＡＢＳ）、アクリル（ＡＣＲ）、ポリエチレンテレフタレート（ＰＥＴ）、ポリオキシメチレン（ＰＯＭ）からなる群より選ばれるものが好ましい。
また、本発明で用いる脆性無機質微粒子としては、周知の無機質材料ならなんでも使えるが、アルミナとくにアルファーアルミナ（α−Ａｌ２Ｏ３）、チタニア、ジルコニア（ＹＳＺ、ＺｒＯ２）、ＳｉＯ２、ＭｇＢ２、ＣｅＦ２、ＣｏＯ、ＮｉＯ、ＭｇＯ、窒化珪素、窒化アルミニウム、炭化珪素、アパタイトらなる群より選ばれる無機質微粒子が好ましく用いられる。
【０００７】
本発明では、基板上に、０．１５μｍ以下の微粒子を殆ど含まない０．２〜２μmの脆性無機質微粒子を用いるが、ここで０．１５μｍ以下の微粒子を殆ど含まないとは、目安として、電子顕微鏡の観察で平均の個数の比較において、０．１５μｍ以下の微粒子／０．２〜２μm脆性無機質微粒子＝３程度以下のもの、好ましくは１以下、より好ましくは、０．１〜０．５のものをいう。
このような０．１５μｍ以下の微粒子を殆ど含まない０．２〜２μmの脆性無機質微粒子は、いかに示す処理を行うことにより得られる。
脆性無機質微粒子のミリング処理には，遊星型ボールミル（Ｐ−６，フレッチェ）を用いている．ミリング速度は２００ｒｐｍとして，ミリング時間を変えて成膜性を調査した。
本発明のミリングは、脆性無機質微粒子を、回転数：１００−４００ｒｐｍ、ボール量４００−６００ｇ、脆性無機質微粒子７０−１５０ｇでミリング時間６０分〜４２０分処理する。
アルミナ微粉末を用いた処理時間による差を図２から図４に示す。
成膜したアルミナ膜の微細組織および結晶構造はそれぞれ，走査型電子顕微鏡（ＫＥＹＥＮＣＥ，ＶＥ−７８００）およびX線回折装置（理学）にて評価した．成膜に使用したプラスチックのダイナミック硬度測定は，ダイナミック硬度試験機（島津，ＤＵＨ−２０１）を用いて測定した．アルミナ膜の透光度は紫外線可視光光度計（島津，ＵＶ−２４５０ＰＣ）を用いて評価した．波長範囲は３００−８００ｎｍである．
【０００８】
粉末のミリング処理方法を以下に示す．ミリング処理には遊星型ボールミル（Ｐ−６，フレッチェ）を用いた．まず，ジルコニア製性ミルポットに所定量のジルコニアボール（４００−６００ｇ）および脆性無機質微粒子（７０−１５０ｇ）を入れて，ミルポットを装置に固定して，ミルリング処理を実施した．ミリングは，回転数１００−４００ｒｐｍにて４分ミリング後，１分停止を１セットとして所定の時間（３０−４２０分）になるまでミリングを繰り返した．ミリング終了後，ジルコニアボールと粉末を分級して，成膜に用いた．ミリングおよび熱処理によってアルミナ粉末の状態を変化させて，ＰＥＳ基板上におけるアルミナ膜の形成状態を評価した結果を表１に示す．ミリング時間が３０分までの成膜形態は，無処理粉末（ａｓ−ｒｅｃｅｉｖｅｄ）を用いた場合とほとんど変化しない．つまり，成膜時間を増やしても膜厚は増加せず，白濁した膜が形成した．ミリング時間が９０分の粉末を用いると，アルミナ膜の成膜が可能となってくる．９０分以上ミリングした場合も同様に成膜が可能であった．一方，熱処理を行うと，成膜形態は無処理粉末の結果と比較して悪くなる傾向を示した．  次に，各種プラスチック基板上へのアルミナ膜の成膜形態をミリング条件の異なる２つの粉末を用いて成膜を行った結果を表２に示す．ミリングＥ（ミリング時間１８０分）では，６ＮおよびＰＣには成膜可能，ＰＥおよびＰＰには非常に薄い膜が形成され，４ＦおよびＡＢＳには成膜できなかった．また，ＡＣＲでは基板が削れた．また，ミリング時間を増加させたミリングＣ（ミリング時間４２０分）では，６Ｎ，ＰＣ，ＡＢＳ，ＰＰで成膜可能となり，ＰＥおよび４Ｆに薄い膜が形成した．このように，ミリング時間の変化によって，成膜可能なプラスチック基板の種類が増加した．なお，ＡＣＲにも成膜条件を制御することによって，１μｍ以上の膜が形成することを確認しており，ミリングＣ（ミリング時間４２０分）の粉末を用いることによって，評価対象としたプラスチック基板にアルミナ膜の成膜を可能にした． 
【０００９】
【表１】
2006130703.tif 000003
【００１０】
本発明において、成膜時のキャリアガスをヘリウムガスで成膜を行うと膜が白濁化する，膜の均一性が悪くなるという結果が得られた．そして，窒素ガスを用いるとアルミナ膜の透明性や均一性がといった成膜状態が改善される．また，キャリアガスの流量を増加すると膜状態は悪くなる傾向にある．ガス流量は，３−６Ｌ／ｍｉｎ程度が最も良い結果が得られている．ただし，キャリアガス流量の最適条件は，粉末のミリング処理の条件によっても異なる．
ノズル−基板間距離も１５ｍｍ程度あるほうが良い．５ｍｍ程度に近づけると白濁化する傾向にある．さらに，４２０分のミリングを行ったアルミナ粉末を用いた実験では，エアロゾルチャンバからプロセスチャンバにつなぐチューブの途中に簡単なトラップを入れることによっても透過率は改善される．
【実施例１】
【００１１】
あらかじめアルファーアルミナ微粒子に遊星ミル処理を施したミリングE（ミリング時間１８０分）の微粒子を用いた。これをエアロゾル発生器に設置した後、ガスボンベを開き、窒素ガスを流量３L／ｍｉｎで搬送管を通じてエアロゾル発生器に導入し、酸化アルミニウム微粒子をガス中に分散させたエアロゾルを発生させる。
このエアロゾルを搬送管を通じてさらに構造物形成室の方向へ搬送し、高速に加速しつつノズルより基板に向けて噴射させる。ここでは、基板としてポリカーボネート（ＰＣ）基板、ケイ素ガラス基板、ポリエーテルサルフォン（ＰＥＳ）、ポリエチレンテレフタレート（ＰＥＴ）基板を用いた。
このときの酸化アルミニウム微粒子の速度は亜音速から音速程度まで加速されている。十分に加速されて運動エネルギーを得たエアロゾル中の酸化アルミニウム微粒子は、基板に衝突し、その衝撃のエネルギーにより細かく破砕されて、発生した微細断片粒子が基板の表面上で接合し、さらに微細断片粒子同士が接合して緻密質のアルミナ構造物を形成する。基板はＸＹステージ１７により揺動され、所定の面積を持つアルミナとして表面上に形成されていく。この制御により、膜厚１〜２μｍの酸化アルミニウム膜（構造物）が形成された。
以上の操作はいっさい非加熱の常温工程でおこなった。また形成中は排気ポンプを運転し、形成室内は圧力が１ｋＰａ以下の低真空状態に置かれている。また形成中は微細振幅振動装置を稼動させ、搬送管を振動させており、搬送管の内壁に微粒子が付着して堆積することを防ぐ。このため堆積した微粒子が離脱し凝集粒となってノズルから噴射されるという弊害がない。
【００１２】
ＰＣ基板上に成膜したアルミナ膜のＸＲＤ測定結果を図５に示す．ＸＲＤ測定方法を以下に示す．測定に用いたのは，自動Ｘ線測定装置（Ｒｉｇａｋｕ，ＲＩＮＴ２０００／ＰＣ），ゴニオメータはＲＩＮＴ２０００縦型ゴニオメータ，アタッチメントは薄膜，標準多目的試料台を用いている．プラスチック基板に１０×１０ｍｍ，膜厚１０μｍ以下の膜を成膜した試料を付属の測定ホルダーにセットし，これを所定の装置の位置に取り付けた後，付属の測定ソフト（標準測定）を立ち上げ，管球：Ｃｕ，測定モード：２θ／θおよび連続モード，測定条件：開始角度２０°，終了角度６０°，サンプリング幅０．０２°，スキャンスピード０．２°／ｍｉｎ，電圧４０Ｖ，電流４０Ａ，発散スリット１°，発散縦制限スリット５ｍｍ，散乱スリット１．１６ｍｍ，受光スリット０．１５ｍｍなどに設定した後に測定を行っている．図５-Ａは，アルミナ粉末，ＰＣ基板およびＰＣ基板上のアルミナ膜のＸＲＤ測定結果を示している．ＰＣ基板のみでは非晶質構造を示しており，成膜後の測定結果を見ると回折ピークが現れていることから，基板上に結晶性膜が形成されていることがわかる．さらに，成膜に用いたアルミナ粉末の回折パターンと比較したところ，強度比や回折パターンには変化が見られない．このため，アルファアルミナの結晶構造を有する膜がＰＣ基板上に形成されていることがわかる．ただし，各ピーク強度は小さく，ブロードになっている．一方，図５−Ｂはミリング処理を施していない粉末を用いてガラス基板上に成膜したアルミナ膜，ミリング条件の異なるアルミナ粉末を用いてPC基板上に成膜したアルミナ膜のＸＲＤ測定結果である．ガラスおよびPC基板形成された回折パターンには違いが見られない．ガラス基板上でも，プラスチック基板上でも同様にピーク強度が減少することや回折ピークのブロードニングも見られるため，膜構造は基板により大きく異ならないと考えることができるため，成膜機構も類似であると予想している．さらに，図５−Ｂ中のミリングＥ（ミリング時間１８０分）およびミリングＣ（ミリング時間４２０分）の回折パターンも比較すると，成膜後の結晶構造に対するミリング処理による変化は見られなかった．
次に，ＰＣおよびＰＥＳ基板上に成膜したアルミナ膜の断面観察結果を図６に示す．両者ともに，基板上に約１〜２μｍの厚さを有する非常に緻密なアルミナ膜が形成されていることがわかる．さらに，プラスチック基板との界面には剥離や中間層などは観察されないことから，プラスチック基板と密着性の良い膜が形成されていると考えられる．
【実施例２】
【００１３】
ミリングE（ミリング時間１８０分）のアルファーアルミナ微粒子を用いて、実施例１と同様にして基板上に膜厚１〜２μｍのアルミナ膜（構造物）を作成した。基板にはＰＣ，６ＮおよびＰＩを用いた。
透過率の測定方法は以下の通りである．透過率は，プラスチック基板上に４０ｍｍ×２０ｍｍ，厚さ１−３μｍの無機質膜を成膜した試料を用いて，ＵＶ２２００シリーズ用積分球付属装置（島津，ＩＳＲ−２２００）を取り付けた紫外線可視光光度計（島津，ＵＶ−２４５０ＰＣ）を用いて測定している．試料を挿入した付属のフィルムホルダを積分球入口窓部に取り付けた．そして，付属ソフトであるＵＶＰＣを立ち上げ，装置のキャリブレーションを実行した後，ソフトウェア上にて，測定条件で透過率測定モードを選択，測定範囲を８００−３００ｎｍとし，スキャン速度は高速，スリット幅を１．０ｎｍ，サンプルピッチをＡｕｔｏに設定した後に，オートゼロを実行し，測定を行った．ＰＣ，６ＮおよびＰＩに成膜したアルミナ膜の透過率を測定した結果を図７に示す．横軸は波長，縦軸は透過度を示している．図中の２つの線はそれぞれのプラスチック基板およびアルミナを成膜した試料の透過度を示している．測定に用いた試料の外観も併記している．測定結果より，ＰＣおよび６Ｎでは成膜した試料の透過度は，基板のそれとほとんど変化しない．ＰＩでは若干透過度が低下するものの，例えば６００ｎｍにおいて数%の低下しか見られない．以上から，少なくとも０．５μｍ以上の膜厚で波長範囲４００−８００ｎｍにて８５％以上，好ましくは１μｍ以上の膜厚で波長範囲４００−８００ｎｍにて９０％以上の透過率を有するアルミナ膜を作成できる．
３００−８００ｎｍの波長領域の透光度評価では，ＰＣ，６ＮおよびＰＩ基板上に成膜したアルミナ膜の透過度は，測定領域では透光度が非常に高い．成膜条件をさらに最適化することによって，様々な樹脂基板上にアルミナを始めとする酸化物セラミックス膜においても，ＡＤ法の特徴である高速成膜・常温での結晶膜・緻密膜形成が実現できると考えられる。
【００１４】
本発明によって，各種プラスチック基板上へ高い透過率の膜が形成できることを示してきた．しかし，成膜条件によっては，成膜によってプラスチック基板が削ることや，膜厚が１μｍ以上にならないという現象も現れる．さらに，同じ成膜条件にて成膜を行っても，プラスチック基板によってアルミナ膜の膜厚が異なるという結果を得ている．これらの結果は，アルミナの成膜形態に基板特性が影響していることが考えられる．そこで，成膜に用いたプラスチック基板のダイナミック硬度測定を行った．測定方法は以下の通りである．測定に用いたのは，ダイナミック硬度試験機（島津，ＤＵＨ−２０１）であり，四角錐のダイヤモンドのビッカース圧子を用いた．測定は，測定試料をホルダーにセットした後に，付属の測定ソフトを立ち上げ，測定モード：負荷−除荷モード，試験力：１０ｇ，保持時間：１５ｓ，負荷速度：１（１．３５［ｇｆ／ｓｅｃ］）とした後に測定を実施した．測定結果には７点実施した結果の算術平均を使用している．成膜に用いたプラスチック基板のダイナミック硬度評価を行った．ＰＣ，６Ｎ，ＰＰ，ＰＥ，４Ｆ，ＡＲＢ，ＡＣＲ，ＰＩ，ＰＯＭのプラスチック基板のダイナミック硬度測定結果を図８に示す．横軸はＤＨＶ−１（塑性変形分を考慮しないダイナミック硬度），横軸はＤＨＶ−２（塑性変形分を考慮したダイナミック硬度）を示している．測定したプラスチック基板ではＤＨＶ−１が４から２５，ＤＨＶ−２が７から１０５という値を示している．成膜条件を制御すると測定したすべてのプラスチック基板にアルミナ膜の成膜が可能であることを示している．ＤＨＶ−１およびＤＨＶ−２の値による影響は見られない．
【産業上の利用可能性】
【００１５】
本発明の複合材料は、これまで存在しなかったユニークなで複合材料あって、無機質膜−基板複合材料は、被膜が緻密で透明性が高く、装飾用、耐薬品用、耐天候用の基材として種々の用途に用いることができるので、産業上の利用可能性が高いものである。
【図面の簡単な説明】
【００１６】
【図１】本発明で用いるエアロゾルデポジション装置の概略図
【図２】ミリング処理時間０のアルミナ微粉末の電子顕微鏡写真
【図３】ミリング処理時間１時間のアルミナ微粉末の電子顕微鏡写真
【図４】ミリング処理時間７時間のアルミナ微粉末の電子顕微鏡写真
【図５】実施例１のＸ線回折図
【図６】ＰＣ基板（左）及びＰＥＳ基板（右）におけるアルミナ被膜の断面写真
【図７】ＰＣ基板（上）、ナイロン基板（中）、ポリイミド基板（下）の透明性の比較
【図８】各種プラスチック基板のダイナミック硬度試験
【図１】
2006130703.tif 000004
【図２】
2006130703.tif 000005
【図３】
2006130703.tif 000006
【図４】
2006130703.tif 000007
【図５】
2006130703.tif 000008
【図６】
2006130703.tif 000009
【図７】
2006130703.tif 000010
【図８】
2006130703.tif 000011